СПОСОБ ПОЛУЧЕНИЯ ВЫСОКОМОДУЛЬНОГО ВОЛОКНА ИЗ СРЕДНЕПРОЧНЫХ УГЛЕРОДНЫХ ВОЛОКОН

Способ получения высокомодульного волокна из среднепрочных низкомодульных углеродных волокон, включающем использование углеродного волокна на основе ПАН-сырья, изготовление из него жгута, его первую термообработку при температуре не ниже 2200°С, и вторую высокоскоростную термообработку при температуре не ниже 3000°С, отличающийся тем, что в качестве исходного сырья используют среднепрочное углеродное волокно с линейной плотностью 200-1600 текс и модулем упругости 200-250 ГПа, которое подвергают крутке до величины 30-60 круток/м при содержании в нем аппрета более 1% и дополнительно аппретируют при содержании аппрета менее 1%, затем подкрученный жгут подвергают первичной термообработке при температуре 2300-2500°С в течение 1-10 мин до возрастания модуля упругости углеродного жгута до значения не менее 300 ГПа, затем проводят вторую термообработку в течение нескольких секунд (1-20 с) при вытяжке жгута до 10% до возрастания модуля упругости углеродного жгута до величины не менее 450 ГПа.